(57)【特許請求の範囲】
【請求項１】
組成式Ｉ：ＬｉaＮｉbＣｏcＭｎdＡeＯ2
（前記式Ｉにおいて、１．００≦ａ≦１．０８、ｂ≧０．４、ｂ＋ｃ＋ｄ＝１、０．００１≦ｅ≦０．０２、ＡはＴｉ、Ｚｎ、Ｚｒ、Ａｌ、及びＶから選ばれる少なくとも１種の元素)で表され、平均粒子径（Ｄ５０）が６〜１５μｍである正極活物質（１）と、
組成式ＩＩ：ＬｉgＮｉhＣｏiＭｎjＯ2
（前記式ＩＩにおいて、１．００≦ｇ≦１．０８、ｈ≧０．４、ｈ＋ｉ＋ｊ＝１）で表され、平均粒子径（Ｄ５０）が１〜５μｍである正極活物質（２）とを混合してなるリチウムイオン電池用正極活物質であり、
前記正極活物質（１）は前記元素Ａに濃度勾配があり、粒子断面において径中心部と、粒子表面から深さ５ｎｍの位置における元素Ａの濃度の濃度差について、(粒子表面から深さ５ｎｍの位置における元素Ａの濃度)／(径中心部の前記元素Ａの濃度）＝２〜１０であるリチウムイオン電池用正極活物質。
【請求項２】
重量比で、前記正極活物質（１）：前記正極活物質（２）＝８：２〜６：４である請求項１に記載のリチウムイオン電池用正極活物質。
【請求項３】
前記正極活物質（２）の平均粒子径（Ｄ５０）に対する前記正極活物質（１）の平均粒子径（Ｄ５０）の比が２〜５である請求項１又は２に記載のリチウムイオン電池用正極活物質。
【請求項４】
請求項１〜３のいずれか一項に記載のリチウムイオン電池用正極活物質を用いたリチウムイオン電池用正極。
【請求項５】
請求項４に記載のリチウムイオン電池用正極を用いたリチウムイオン電池。
【発明の詳細な説明】
【技術分野】
【０００１】
本発明は、リチウムイオン電池用正極活物質、リチウムイオン電池用正極、及び、リチウムイオン電池に関する。
【背景技術】
【０００２】
リチウムイオン電池の正極活物質には、一般にリチウム含有遷移金属酸化物が用いられている。具体的には、コバルト酸リチウム（ＬｉＣｏＯ2）、ニッケル酸リチウム（ＬｉＮｉＯ2）、マンガン酸リチウム（ＬｉＭｎ2Ｏ4）等であり、特性改善（高容量化、サイクル特性、保存特性、内部抵抗低減、レート特性）や安全性を高めるためにこれらを複合化することが進められている。車載用やロードレベリング用といった大型用途におけるリチウムイオン電池には、これまでの携帯電話用やパソコン用とは異なった特性が求められている。
【０００３】
このようなリチウムイオン電池において求められる電池特性の向上について、従来、種々の研究・開発が行われている。例えば、特許文献１〜５は、異なる粒子径の正極活物質を混合して正極活物質を作製することで、電池特性が向上することについて記載している。
【先行技術文献】
【特許文献】
【０００４】
【特許文献１】特開平１１−８６８４５号公報
【特許文献２】特開２００４−６３２６９号公報
【特許文献３】特開２００６−１５６００４号公報
【特許文献４】ＷＯ２００８／０８４６７９号
【特許文献５】特開２０１２−７４２４６号公報
【発明の概要】
【発明が解決しようとする課題】
【０００５】
特許文献１〜５に記載されているように、粒子径の異なる正極活物質を混合して正極活物質を構成することで、正極活物質の体積密度が増し、電池の高容量化が図れる。また、正極活物質において、Ｎｉ組成比を大きくすることで電池を高容量化することができるが、Ｎｉ組成比が大きくなればなるほど、繰り返し充放電した時の容量維持率、いわゆるサイクル特性が悪くなる。このため、特に高電流下で充放電する電気自動車用途においてサイクル特性の改善が常に求められていた。サイクル特性の改善としては、異種金属元素を、単に、組成：Ｌｉ（Ｎｉ、Ｃｏ、Ｍｎ）Ｏ2にドーピングする技術が知られているが、このような技術では異種金属元素をドーピングした分だけ電池の初期容量が低下する問題があった。
【０００６】
また、特許文献３では、２種類の正極活物質の粒子を混合したものを用いて電池の正極を構成している。しかしながら、これら２種類の正極活物質には粒子径の大小関係が規定されていないか（請求項１等）、粒子径の大小関係が規定されたものについては粒子径が小さいものについて異種元素を固溶させるという思想が開示されている（請求項２等）。しかしながら、充放電容量及びサイクル特性を両立させることが可能な正極活物質としては未だ改善の余地がある。
【０００７】
このような問題を鑑みて、本発明は、電極密度、充放電容量及びサイクル特性が良好なリチウムイオン電池用正極活物質を提供することを課題とする。
【課題を解決するための手段】
【０００８】
本発明者は、上記問題を解決するため種々の検討を行った結果、粒子径が異なる２種類の正極活物質を混合し、劣化速度が速い粒子径大の正極活物質のみに異種元素をドーピングする思想に想到した。すなわち、粒子径大及び小の両方の正極活物質に異種元素をドーピングすると、初期容量低下が大きくなるが、粒子径大の活物質のみにドーピングすることで、初期容量低下が最小限に抑えられることを見出した。そして、このように粒子径大の正極活物質に異種元素をドーピングすることで、サイクル評価時の直流抵抗増加率を小さくすることができ、サイクル特性が改善する正極活物質を得ることができることを見出した。
【０００９】
上記知見を基礎にして完成した本発明は一側面において、組成式Ｉ：ＬｉaＮｉbＣｏcＭｎdＡeＯ2
（前記式Ｉにおいて、１．００≦ａ≦１．０８、ｂ≧０．４、ｂ＋ｃ＋ｄ＝１、０．００１≦ｅ≦０．０２、ＡはＴｉ、Ｚｎ、Ｚｒ、Ａｌ、Ｎｂ、Ｖ及びＴａから選ばれる少なくとも１種の元素)で表され、平均粒子径（Ｄ５０）が６〜１５μｍである正極活物質（１）と、
組成式ＩＩ：ＬｉgＮｉhＣｏiＭｎjＯ2
（前記式ＩＩにおいて、１．００≦ｇ≦１．０８、ｈ≧０．４、ｈ＋ｉ＋ｊ＝１）で表され、平均粒子径（Ｄ５０）が１〜５μｍである正極活物質（２）とを混合してなるリチウムイオン電池用正極活物質である。
【００１０】
本発明に係るリチウムイオン電池用正極活物質は一実施形態において、重量比で、前記正極活物質（１）：前記正極活物質（２）＝８：２〜６：４である。
【００１１】
本発明に係るリチウムイオン電池用正極活物質は別の実施形態において、前記正極活物質（２）の平均粒子径（Ｄ５０）に対する前記正極活物質（１）の平均粒子径（Ｄ５０）の比が２〜５である。
【００１２】
本発明に係るリチウムイオン電池用正極活物質は更に別の実施形態において、前記正極活物質（１）は前記元素Ａに濃度勾配があり、粒子断面において径中心部と、粒子表面から深さ５ｎｍの位置における元素Ａの濃度の濃度差について、(粒子表面から深さ５ｎｍの位置における元素Ａの濃度)／(径中心部の前記元素Ａの濃度）＝２〜１０である。
【００１３】
本発明は別の一側面において、本発明のリチウムイオン電池用正極活物質を用いたリチウムイオン電池用正極である。
【００１４】
本発明は更に別の一側面において、本発明のリチウムイオン電池用正極を用いたリチウムイオン電池である。
【発明の効果】
【００１５】
本発明によれば、電極密度、充放電容量及びサイクル特性が良好なリチウムイオン電池用正極活物質を提供することができる。
【発明を実施するための形態】
【００１６】
（リチウムイオン電池用正極活物質の構成）
本発明のリチウムイオン電池用正極活物質は、組成式Ｉ：ＬｉaＮｉbＣｏcＭｎdＡeＯ2
（前記式Ｉにおいて、１．００≦ａ≦１．０８、ｂ≧０．４、ｂ＋ｃ＋ｄ＝１、０．００１≦ｅ≦０．０２、ＡはＴｉ、Ｚｎ、Ｚｒ、Ａｌ、Ｎｂ、Ｖ及びＴａから選ばれる少なくとも１種の元素)で表され、平均粒子径（Ｄ５０）が６〜１５μｍである正極活物質（１）と、
組成式ＩＩ：ＬｉgＮｉhＣｏiＭｎjＯ2
（前記式ＩＩにおいて、１．００≦ｇ≦１．０８、ｈ≧０．４、ｈ＋ｉ＋ｊ＝１）で表され、平均粒子径（Ｄ５０）が１〜５μｍである正極活物質（２）とを混合してなる。
なお、正極活物質（１）及び（２）の組成式中のＯ(酸素)の組成は「Ｏ2」と記載するが、酸素含有量をＬＥＣＯ法で測定した場合、測定精度の関係から、測定値は１．８〜２．２の範囲となる。本来は化学量論組成からのズレを持っているが、ＸＲＤからＲ−３ｍの層状構造と考えられるため、ＡＢＯ2型の記載としている。例えばＺｒを添加する場合、本発明の正極活物質中ではＬｉ2ＺｒＯ3になっているものがあると考えられるため、その分、正極活物質（１）及び（２）の組成式中のＯ(酸素)の組成は「Ｏ2」から増えることがある。また、焼成時の雰囲気によっては、部分的に結晶格子中に酸素欠陥が生じるため、その分、正極活物質（１）及び（２）の組成式中のＯ(酸素)の組成は「Ｏ2」から減ることがある。これらのことから総合的に結晶格子中のＯ(酸素)の量が決まるが、概算上はほぼ「Ｏ2」とみなすことができる。
【００１７】
一般に、二次電池の使用で充放電が繰り返されることで、正極活物質に表面被膜が生成し、構造劣化が進行する。このため、正極活物質の抵抗値が増加し、直流抵抗も増加する。直流抵抗が増加すると電池の充放電容量が低下し、サイクル特性が悪化する。このような問題に対し、本発明のリチウムイオン電池用正極活物質は、粒子径が異なる２種類の正極活物質である正極活物質（１）及び（２）について、劣化速度が速い粒子径大の正極活物質（１）のみに異種元素Ａをドーピングしている。このように、劣化速度が速い粒子径大の正極活物質（１）の表面を異種元素ドーピングで修飾することで、充電時に電解液との反応を抑制し、被膜の生成が抑制される。また、異種元素ドーピングにより正極活物質の構造を安定化することができ、充放電繰り返しによる構造劣化も抑制でき、活物質粒子の充放電による抵抗上昇を抑制することができる。このため、電池の寿命が長くなる。さらに、粒子径の異なる２種類の正極活物質（１）及び（２）を混合することで、電極密度も向上でき、電池容量を増加させることができる。
【００１８】
粒子径が異なる２種類の正極活物質である正極活物質（１）及び（２）を、重量比で、正極活物質（１）：正極活物質（２）＝８：２〜６：４となるように混合するのが好ましい。このような構成によれば、より良好に充放電容量及びサイクル特性が良好なリチウムイオン電池用正極活物質を提供することができる。
【００１９】
正極活物質（２）の平均粒子径（Ｄ５０）に対する正極活物質（１）の平均粒子径（Ｄ５０）の比が２〜５であるのが好ましい。このような構成によれば、より良好に充放電容量及びサイクル特性が良好なリチウムイオン電池用正極活物質を提供することができる。正極活物質（２）の平均粒子径（Ｄ５０）に対する正極活物質（１）の平均粒子径（Ｄ５０）の比は、３〜５であるのがより好ましい。
【００２０】
元素Ａの含有量が、Ｎｉ、Ｃｏ及びＭｎの総含有量に対して、０．１〜２ｍｏｌ％であるのが好ましい。このような構成によれば、より良好に充放電容量及びサイクル特性が良好なリチウムイオン電池用正極活物質を提供することができる。元素Ａの含有量が、Ｎｉ、Ｃｏ及びＭｎの総含有量に対して、０．２〜１ｍｏｌ％であるのがより好ましい。
【００２１】
正極活物質（１）は元素Ａに濃度勾配があり、粒子断面において径中心部（粒子表面から１００ｎｍ以上内側の任意の１点）と、粒子表面から深さ５ｎｍの位置における元素Ａの濃度差について、(粒子表面から深さ５ｎｍの位置における元素Ａの濃度)／(径中心部の前記元素Ａの濃度）＝２〜１０であるのが好ましい。このような構成によれば、活物質表面での電解液との反応抑制による不活性な被膜生成の抑制が可能となる。また、充電時、Ｌｉを引き抜いたときの結晶構造の安定化が可能となる。更に、元素Ａの濃度について、活物質内部よりも表面側の濃度を大きくすることで、活物質と電解液界面での電解液分解を効率よく抑制することができる。従って、電池での充放電サイクルによる抵抗増加の抑制、充放電容量減少の抑制が可能となる。当該濃度差については、(粒子表面から深さ５ｎｍの位置における元素Ａの濃度)／(径中心部の元素Ａの濃度）＝３〜９であるのがより好ましく、４〜８であるのが更により好ましい。
【００２２】
（リチウムイオン電池用正極及びそれを用いたリチウムイオン電池の構成）
本発明の実施形態に係るリチウムイオン電池用正極は、例えば、上述の構成のリチウムイオン電池用正極活物質と、導電助剤と、バインダーとを混合して調製した正極合剤をアルミニウム箔等からなる集電体の片面または両面に設けた構造を有している。また、本発明の実施形態に係るリチウムイオン電池は、このような構成のリチウムイオン電池用正極を備えている。本発明の正極活物質を用いることで、リチウムイオン電池用正極における対極Ｌｉコインセル（ＣＲ２０３２）での直流抵抗増加が１．０〜１．３倍となる粉体を得ることができ、これにより、充放電容量低下を抑えることができる。
【００２３】
（リチウムイオン電池用正極活物質の製造方法）
次に、本発明の実施形態に係るリチウムイオン電池用正極活物質の製造方法について詳細に説明する。
・粒子径大の正極活物質（１）の作製
まず、金属塩溶液を作製する。当該金属は、Ｎｉ、及び、Ｍｎ及びＣｏである。また、金属塩は硫酸塩、塩化物、硝酸塩、酢酸塩等を用いることができる。金属塩に含まれる各金属は、所望のモル比率となるように調整しておく。これにより、正極活物質中の各金属のモル比率が決定する。当該金属塩溶液とアルカリ溶液とを十分攪拌しながら、金属塩溶液とアルカリ溶液とを同一の槽に徐々に添加しながら撹拌して共沈反応させ、ろ過、洗浄を行い、ケーキを得る。反応は常法に従うことができる。
【００２４】
次に、洗浄した後のケーキに、リチウム化合物（例えば、炭酸リチウム、硝酸リチウム、水酸化リチウムなど）と、Ｔｉ、Ｚｎ、Ｚｒ、Ａｌ、Ｎｂ、Ｖ及びＴａから選ばれる少なくとも１種の元素Ａの化合物（例えば、酸化物、水酸化物、炭酸塩、硝酸塩等があるが、特に酸化物が好ましい）と水とを加えてスラリーとし、当該スラリーを乾燥する。このとき添加するリチウム化合物と元素Ａの化合物との量によって、生成する正極活物質中のＬｉ及び元素Ａの含有量を制御することができる。
【００２５】
次に、乾燥で得られた粉体(乾燥粉)を焼成する。このとき、元素Ａの濃度勾配「(粒子表面から深さ５ｎｍの位置における元素Ａの濃度)／(径中心部の元素Ａの濃度）」は、同じ乾燥粉であれば焼成時間によりコントロールすることができる。例えば、元素Ａの濃度勾配を大きくする（表面側の元素Ａの濃度をより大きくする）場合は、焼成時間を短くし、元素Ａの濃度勾配を小さくする（表面側と内部側の濃度差を小さくする）場合は、焼成時間を長くする。乾燥粉が異なる場合、乾燥粉の性状により、焼成条件（温度、時間）を適宜変化させる必要がある。これは、当業者が実施可能な範囲で検討する。例えば、同一の乾燥粉を何種類か条件を変化させて焼成し、ＳＴＥＭ−ＥＤＸなどから所望の濃度勾配を持つ条件を選び出すことで、当該乾燥粉に合った焼成条件を決定することができる。
次に、焼成した粉(焼成粉)をロールミル、パルベライザー等を用いて解砕し、平均粒子径（Ｄ５０）が６〜１５μｍとなった、粒子径大の正極活物質（１）の粉末を得る。この粒子径の調整方法については後述する。
【００２６】
・粒子径小の正極活物質（２）の作製
まず、金属塩溶液を作製する。当該金属は、Ｎｉ、及び、Ｍｎ及びＣｏである。また、金属塩は硫酸塩、塩化物、硝酸塩、酢酸塩等を用いることができる。金属塩に含まれる各金属は、所望のモル比率となるように調整しておく。これにより、正極活物質中の各金属のモル比率が決定する。当該金属塩溶液とアルカリ溶液とを十分攪拌しながら、金属塩溶液とアルカリ溶液とを同一の槽に徐々に添加しながら撹拌して共沈反応させ、ろ過、洗浄を行いケーキを得る。反応は常法に従うことができる。
【００２７】
次に、洗浄した後のケーキに、リチウム化合物（例えば、炭酸リチウム、硝酸リチウム、水酸化リチウムなど）と水とを加えてスラリーとし、当該スラリーを乾燥する。このとき添加するリチウム化合物の量によって、生成する正極活物質中のＬｉの含有量を制御することができる。
【００２８】
次に、乾燥で得られた粉体(乾燥粉)を焼成して焼成粉とし、これをロールミル、パルベライザー等を用いて解砕し、平均粒子径（Ｄ５０）が１〜５μｍとなった、粒子径小の正極活物質（２）の粉末を得る。この粒子径の調整方法については後述する。
【００２９】
正極活物質（１）及び（２）の粒子径の調整は、次の３種類の条件の調整により行うことができる。すなわち、〔条件i〕共沈反応時の溶液添加時間(所望の粒径が小さい場合は短く、大きい場合は長くする)、〔条件ii〕焼成時間および温度(所望の粒径が小さい場合は時間を短くするか温度を低くするかその両方を行い、大きい場合は時間を長くするか温度を高くするかその両方を行う)、〔条件iii〕パルベライザーでの解砕時の粉砕および分級回転数、送風量(一般的に所望の粒径が小さい場合は回転数を大きくするか送風量を小さくするかその両方を行い、大きい場合は回転数を小さくするか送風量を大きくするかその両方を行うが、この通りでない場合もある)である。これらの条件は、生成する物質の物性によって適宜変更される。この際、正極活物質（１）の焼成粉に濃度勾配を付与する製造条件については当然考慮されるため、一般的には〔条件i〕により調整し、〔条件ii〕及び〔条件iii〕については〔条件i〕で得られた乾燥粉を用いて条件検討を行い決定するのが好ましい。
【００３０】
・リチウムイオン電池用正極活物質の作製
次に、上記で得られた粒子径大の正極活物質（１）及び粒子径小の正極活物質（２）の粉体をそれぞれ所定の割合で混合することで、本発明のリチウムイオン電池用正極活物質が得られる。
【実施例】
【００３１】
以下、本発明及びその利点をより良く理解するための実施例を提供するが、本発明はこれらの実施例に限られるものではない。
【００３２】
（実施例１−１〜実施例１−５、実施例１−８〜実施例１−１０）
まず、大粒子及び小粒子の２種類の正極活物質を以下のように作製した。
・大粒子の正極活物質の作製
硫酸ニッケル、硫酸コバルト、硫酸マンガンを水溶液として、Ｎｉ／（Ｎｉ＋Ｍｎ＋Ｃｏ）、Ｍｎ／（Ｎｉ＋Ｍｎ＋Ｃｏ）、Ｃｏ／（Ｎｉ＋Ｍｎ＋Ｃｏ）がそれぞれ表に記載のモル比となるように混合し、十分撹拌しながら十分に撹拌したアルカリ（重炭酸ナトリウム）溶液と同一の槽に添加して、撹拌しながら常法に従って共沈反応させ、ろ過、洗浄を実施した後、炭酸リチウムとＺｒＯ2と水とを加えスラリーを作製した。また、共沈反応時の溶液添加時間は２〜１４４時間とした。次に、当該スラリーをマイクロミストドライヤにて噴霧乾燥した。ＺｒＯ2は、Ｚｒ含有量がＮｉ、Ｍｎ、Ｃｏの総量に対して、表に記載のｍｏｌ％となるように調整して加えた。Ｌｉ／（Ｎｉ＋Ｍｎ＋Ｃｏ）は、表に記載のモル比となるようにした。その後、乾燥で得られた粉体をローラーハースキルンで、酸素含有雰囲気下、２時間で９５０℃まで昇温させた後、９５０℃で６時間保持した。その後、ロールミルとパルベライザーを用いて解砕し、活物質粉末を得た。また、パルベライザーでの解砕時の粉砕および分級回転数はそれぞれ１０〜１１０００ｒｐｍ及び１０〜６８００ｒｐｍとし、送風量は、０．１〜１００ｍ3／分とした。このときの粒子径（Ｄ５０）は表に記載の通りである。
・小粒子の正極活物質の作製
硫酸ニッケル、硫酸コバルト、硫酸マンガンを水溶液として、Ｎｉ／（Ｎｉ＋Ｍｎ＋Ｃｏ）、Ｍｎ／（Ｎｉ＋Ｍｎ＋Ｃｏ）、Ｃｏ／（Ｎｉ＋Ｍｎ＋Ｃｏ）がそれぞれ表に記載のモル比となるように混合し、十分撹拌しながら十分に撹拌したアルカリ（重炭酸ナトリウム）溶液と同一の槽に添加して、撹拌しながら常法に従って共沈反応させ、ろ過、洗浄を実施した後、炭酸リチウムと水とを加えスラリーを作製した。また、共沈反応時の溶液添加時間は１〜１２０時間とした。次に、当該スラリーをマイクロミストドライヤにて噴霧乾燥した。Ｌｉ／（Ｎｉ＋Ｍｎ＋Ｃｏ）は、表に記載のモル比となるようにした。その後、乾燥で得られた粉体をローラーハースキルンで焼成し、ロールミルとパルベライザーを用いて解砕し、活物質粉末を得た。また、パルベライザーでの解砕時の粉砕および分級回転数はそれぞれ１００〜１２０００ｒｐｍ及び１００〜７０００ｒｐｍとし、送風量は、０．２〜１１０ｍ3／分とした。このときの粒子径（Ｄ５０）は表に記載の通りである。
こうしてできた大粒子の正極活物質と小粒子の正極活物質とを、表に記載の重量比となるように混合し、正極活物質を得た。
【００３３】
（実施例１−６、実施例２−６）
大粒子の正極活物質の作製において、炭酸リチウムとＡｌ2Ｏ3とを加えてスラリーを作製した以外は実施例１−１と同様にして正極活物質を作製した。
【００３４】
（実施例１−７、実施例２−７）
大粒子の正極活物質の作製において、炭酸リチウムとＺｎＯとを加えてスラリーを作製した以外は実施例１−１と同様にして正極活物質を作製した。
【００３５】
（実施例１−１１〜実施例１−１２）
大粒子の正極活物質の作製において、乾燥で得られた粉体をローラーハースキルンで昇温後、９５０℃で８時間保持した以外は実施例１−１と同様にして正極活物質を作製した。
【００３６】
（実施例１−１３〜実施例１−１４）
大粒子の正極活物質の作製において、乾燥で得られた粉体をローラーハースキルンで昇温後、９５０℃で３時間保持した以外は実施例１−１と同様にして正極活物質を作製した。
【００３７】
（実施例１−１５）
大粒子の正極活物質の作製において、乾燥で得られた粉体をローラーハースキルンで昇温後、９５０℃で１０時間保持した以外は実施例１−１と同様にして正極活物質を作製した。
【００３８】
（実施例１−１６）
大粒子の正極活物質の作製において、乾燥で得られた粉体をローラーハースキルンで昇温後、９５０℃で２時間保持した以外は実施例１−１と同様にして正極活物質を作製した。
【００３９】
（比較例１−１、比較例２−１）
大粒子の正極活物質の作製において、異種元素Ａの酸化物を加えなかった以外は、実施例１−１と同様にして正極活物質を作製した。
【００４０】
（比較例１−２、比較例２−２）
大粒子及び小粒子の正極活物質の作製において、それぞれＺｒ含有量が１．０ｍｏｌ％となるように調整した以外は、実施例１−１と同様にして正極活物質を作製した。
【００４１】
（比較例１−３〜比較例１−６、比較例１−１０〜比較例１−１２、比較例２−３〜比較例２−６、比較例２−１０〜比較例２−１２）
表に示す各条件に従って、実施例１−１と同様にして正極活物質を作製した。
【００４２】
（比較例１−７、比較例２−７）
小粒子の正極活物質を作製しなかった以外は、実施例１−１と同様にして正極活物質を作製した。
【００４３】
（比較例１−８、比較例２−８）
大粒子の正極活物質を作製しなかった以外は、実施例１−１と同様にして正極活物質を作製した。
【００４４】
（比較例１−９、比較例２−９）
大粒子に異種元素Ａを添加せず、小粒子の正極活物質の作製において、Ｚｒ含有量が１．０ｍｏｌ％となるように調整した以外は、実施例１−１と同様にして正極活物質を作製した。
【００４５】
（実施例２−１〜実施例２−５、実施例２−８〜実施例２−１０）
大粒子の正極活物質の作製において、乾燥で得られた粉体をローラーハースキルンで昇温後、９００℃で６時間保持した以外は実施例１−１と同様にして正極活物質を作製した。
【００４６】
（実施例２−１１〜実施例２−１２）
大粒子の正極活物質の作製において、乾燥で得られた粉体をローラーハースキルンで昇温後、９００℃で８時間保持した以外は実施例１−１と同様にして正極活物質を作製した。
【００４７】
（実施例２−１３〜実施例２−１４）
大粒子の正極活物質の作製において、乾燥で得られた粉体をローラーハースキルンで昇温後、９００℃で３時間保持した以外は実施例１−１と同様にして正極活物質を作製した。
【００４８】
（実施例２−１５）
大粒子の正極活物質の作製において、乾燥で得られた粉体をローラーハースキルンで昇温後、９００℃で１０時間保持した以外は実施例１−１と同様にして正極活物質を作製した。
【００４９】
（実施例２−１６）
大粒子の正極活物質の作製において、乾燥で得られた粉体をローラーハースキルンで昇温後、９００℃で２時間保持した以外は実施例１−１と同様にして正極活物質を作製した。
【００５０】
（評価）
−正極材組成の評価−
各正極材中の金属含有量は、誘導結合プラズマ発光分光分析装置（ＩＣＰ−ＯＥＳ）で測定し、各金属の組成比（モル比）を算出した。各金属の組成比は、表１、２に記載の通りであることを確認した。
【００５１】
−異種元素（元素Ａ）の濃度勾配の評価−
ＳＴＥＭ−ＥＤＸ分析装置で粒子断面の線分析を行った。分析結果から元素Ａの濃度(ａｔｍ％)を出し、粒子断面において径中心部（粒子表面から１００ｎｍ以上内側の任意の１点）と、粒子表面から深さ５ｎｍの位置における元素Ａの濃度差について、(粒子表面から深さ５ｎｍの位置における元素Ａの濃度)/（径中心部の前記元素Ａの濃度）を算出した。
【００５２】
−電池特性（充放電容量、サイクル特性）の評価−
正極活物質と、導電材と、バインダー（ＰＶＤＦ）を９４：３：３の割合で秤量し、バインダーを有機溶媒（Ｎ−メチルピロリドン）に溶解したものに、正極活物質と導電材とを混合してスラリー化し、Ａｌ箔上に塗布して乾燥後にプレスして正極とした。続いて、対極をＬｉとした評価用の対極Ｌｉコインセル(ＣＲ２０３２)を準備し、電解液に１Ｍ−ＬｉＰＦ6をＥＣ−ＤＭＣ（３：７）に溶解したものを用いて、２５℃で１Ｃの放電電流で得られた初期放電容量と１０サイクル後の放電容量とを比較することによってサイクル特性（容量維持率）を測定した。具体的な評価条件及び表に記載の容量維持率と直流抵抗増加率の定義を以下に示す。
・初回充放電：２５℃、充電４．２３Ｖ、０．２Ｃ、２．５ｈ、放電３．０Ｖ、０．２Ｃ
・１Ｃ充放電サイクル：４５℃、充電４．２３Ｖ、１Ｃ、２．５ｈ、放電３．０Ｖ、１Ｃ
・容量維持率：４５℃雰囲気で充放電サイクル評価（充電４．２３Ｖ、１Ｃ、放電１Ｃ、３．０Ｖｃｕｔ）を行ったときの、１サイクル目に対する１０サイクル目の放電容量の割合。
・直流抵抗増加率：４５℃雰囲気で充放電サイクル評価（充電４．２３Ｖ、１Ｃ、放電１Ｃ、３．０Ｖｃｕｔ）を行ったときの、１サイクル目に対する１０サイクル目の直流抵抗値の割合。
電極密度算出方法を以下に示す。
・上記のＡｌ箔上に塗布して乾燥後にプレスした正極および、使用したＡｌ箔を直径１２．５ｍｍのペレット状に打ち抜き、それぞれの重量を測定し、Ａｌ箔を除いた部分の正極の面積密度(ｍｇ／ｃｍ2)・・・(1)を算出する。
・上記のＡｌ箔上に塗布して乾燥後にプレスした正極および、使用したＡｌ箔のそれぞれの厚みを測定し、Ａｌ箔を除いた部分の正極の厚み(μｍ)・・・(2)を算出する
・(1)／(2)が上記正極の電極密度となる。
これらの結果を表１、２に示す。
【００５３】
【表１】
0006438297.tif 000002
【００５４】
【表２】
0006438297.tif 000003
【００５５】
（評価結果）
実施例１−１〜１−１６及び実施例２−１〜２−１６は、いずれも電極密度、充放電容量及びサイクル特性が良好であった。
比較例１−１及び比較例２−１は、大粒子に異種元素を含有しておらず、サイクル特性が不良であった。
比較例１−２及び比較例２−２は、小粒子に異種元素が含まれているため、充放電容量が不良であった。
比較例１−３及び比較例２−３は、大粒子の平均粒子径（Ｄ５０）が１５μｍを超えたため、サイクル特性が不良であった。
比較例１−４及び比較例２−４は、大粒子の平均粒子径（Ｄ５０）が６μｍ未満であったため、電極密度が不良であった。
比較例１−５及び比較例２−５は、小粒子の平均粒子径（Ｄ５０）が１μｍ未満であったため、サイクル特性が不良であった。
比較例１−６及び比較例２−６は、小粒子の平均粒子径（Ｄ５０）が５μｍを超えたため、電極密度が不良であった。
比較例１−７及び比較例２−７は、小粒子を有さないため、電極密度および充放電容量が不良であった。
比較例１−８及び比較例２−８は、大粒子を有さないため、電極密度が不良であった。
比較例１−９及び比較例２−９は、大粒子に異種元素を含有しておらず、小粒子に異種元素が含まれているため、サイクル特性が不良であった。
比較例１−１０及び比較例２−１０は、大粒子の異種元素含有量が２ｍｏｌ％（組成式で示す０．００１≦ｅ≦０．０２の上限値である０．０２）を超えたため、充放電容量が不良であった。
比較例１−１１及び比較例２−１１は、大粒子及び小粒子のＬｉの組成が小さ過ぎたため、サイクル特性が不良であった。
比較例１−１２及び比較例２−１２は、大粒子及び小粒子のＬｉの組成が大き過ぎたため、サイクル特性が不良であった。